(57)【要約】  本開示は金合金を提供する。合金は、向上した強度及び硬度を有することができる。金合金は、イエローゴールド及びローズゴールドを含む、様々な金の色を有することができる。金合金は、電子機器用のエンクロージャとして使用可能である。【特許請求の範囲】
【請求項１】
１１〜１４．７重量％のＡｇ、９．３〜１４重量％のＣｕを含み、残部がＡｕである、金合金。
【請求項２】
１２．７〜１４．７重量％のＡｇ、９．３〜１１．３重量％のＣｕ、及び０．５〜２重量％のＰｄを含み、残部がＡｕである、請求項１に記載の金合金。
【請求項３】
０．５〜２重量％のＣｏ、０．１〜０．５重量％のＩｒ、及び０．１〜０．５重量％のＲｕを更に含み、残部がＡｕである、請求項２に記載の金合金。
【請求項４】
１１〜１３重量％のＡｇ、１１〜１４重量％のＣｕを含み、残部がＡｕ及び不可避不純物である、請求項１に記載の金合金。
【請求項５】
１２〜１３重量％のＡｇ及び１２〜１３重量％のＣｕを含む、請求項４に記載の金合金。
【請求項６】
元素Ｚｎ、Ｔａ、Ｃｏ、Ｂ、Ｔｉ、Ｐｔ、Ｒｕ、Ｉｒ、又はＺｒのうちの１つ若しくはそれらの組み合わせを、２重量％までで含む、請求項１に記載の金合金。
【請求項７】
前記合金は、少なくとも２８０ヴィッカーズの硬度を有する、請求項１に記載の金合金。
【請求項８】
前記合金は、４０ミクロン未満の平均長さを有する等軸粒を含む、請求項１に記載の金合金。
【請求項９】
前記合金は、８９〜９４の輝度Ｌ、１〜６のａ*値、及び２５〜３０のｂ*値を有する、請求項１に記載の金合金。
【請求項１０】
１８〜２５重量％のＣｕを含み、残部がＡｕ及び不可避不純物である、金合金。
【請求項１１】
３．８〜５．８重量％のＡｇ、１８．２〜２０．２重量％のＣｕを含み、残部がＡｕ及び不可避不純物である、請求項１０に記載の金合金。
【請求項１２】
０．５〜２重量％のＣｏ、０．１〜０．５重量％のＩｒ、及び０．１〜０．５重量％のＲｕのうちの少なくとも１つを更に含み、残部がＡｕ及び不可避不純物である、請求項１１に記載の金合金。
【請求項１３】
２０〜２５重量％のＣｕ、０．５〜３．０重量％のＡｇ、及び０．１〜０．３％のＰｄを含み、残部がＡｕ及び不可避不純物である、請求項１０に記載の金合金。
【請求項１４】
２２〜２４重量％のＣｕ、１〜２重量％のＡｇ、及び０．１〜０．３％のＰｄを含む、請求項１３に記載の金合金。
【請求項１５】
２０〜２５重量％のＣｕ及び１〜３重量％のＰｄを含み、残部がＡｕ及び不可避不純物である、請求項１０に記載の金合金。
【請求項１６】
７５〜７９重量％のＡｕ、２０〜２５重量％のＣｕ、及び１．５〜２．５重量％のＰｄを含む、請求項１５に記載の金合金。
【請求項１７】
元素Ｚｎ、Ｔａ、Ｃｏ、Ｂ、Ｔｉ、Ｐｔ、Ｒｕ、Ｉｒ、又はＺｒのうちの１つ若しくはそれらの組み合わせを、２重量％までで含む、請求項１０に記載の金合金。
【請求項１８】
前記合金は、少なくとも２８０ヴィッカーズの硬度を有する、請求項１０に記載の金合金。
【請求項１９】
前記合金は、４０ミクロン未満の平均長さを有する等軸粒を含む、請求項１０に記載の金合金。
【請求項２０】
前記合金は、８５〜９０の輝度Ｌ、５〜１０のａ*値、及び１６〜２１のｂ*値を有する、請求項１０に記載の金合金。
【発明の詳細な説明】
【技術分野】
【０００１】
本出願は、米国特許法第１１９条（ｅ）の下で、それぞれがその全体で本明細書に援用によって引用される、２０１３年９月１０日に出願された、題名「Ｃｒｙｓｔａｌｌｉｎｅ  Ｇｏｌｄ  Ａｌｌｏｙｓ  ｗｉｔｈ  Ｉｍｐｒｏｖｅｄ  Ｓｔｒｅｎｇｔｈ」の米国特許仮出願第６１／８７６，１６３号、２０１４年５月３０日に出願された米国特許仮出願第６２／００５，３６６号、及び２０１４年９月９日に出願された米国特許仮出願第６２／０４７，７１８号に基づく利益を主張する。
【０００２】
本明細書に記載される実施形態は、概して金合金に関する。より具体的には、実施形態は、電子機器のエンクロージャを含む用途のための、改善された強度及び硬度を有する金合金に関する。
【背景技術】
【０００３】
１８カラットの金（Ａｕ）合金などの市販の金合金は、比較的低い降伏強度及び低い硬度（例えば、約１３０〜１５０ヴィッカーズ）を有する。いくつかの金合金は約２４０〜２５０ヴィッカーズの向上した硬度を有するように開発されているが、それでもまだ３００ヴィッカーズより低い。例えば、米国特許第６，４０６，５６８号は、Ａｕ−Ａｇ−Ｃｕ−Ｚｎを含有し、約２４０ヴィッカーズ（ＶＨＮ）の硬度まで時効硬化することができる１８カラットのグリーンゴールド合金を開示する。米国特許出願公報第２０１３／０１５３０９７号は、３００ＶＨＮ未満の硬度を有する１８カラットのＡｕ−Ａｌ金合金を開示する。合金は、Ａｌ2Ａｕ5析出物を形成することで、その硬度を向上させてきた。
【０００４】
３００ＶＨＮより低い硬度では、金合金は、携帯電話、タブレットコンピュータ、ノートブックコンピュータ、インスツルメントウィンドウ、アプライアンススクリーンを含む電子機器用のエンクロージャの使用について、耐久性がない又は十分な耐引掻き性を有さない可能性がある。合金が簡単に凹まず、向上した耐引掻き性及び耐久性を有するように、向上した降伏強度及び硬度を有する合金を有するのが望ましい場合がある。
【０００５】
一般的に金合金は、イエローゴールド、レッドゴールド、ピンクゴールド、ホワイトゴールド、グレーゴールド、グリーンゴールド、ブルーゴールド、又はパープルゴールドなど、様々な色を有することができる。金合金の組成は色によって変化する。イエローゴールド、ピンクゴールド、又はローズゴールドなどのいくつかの色は、電子機器のエンクロージャ用として、消費者に対して見た目上、魅力的であり得る。
【発明の概要】
【０００６】
本明細書に記載される実施形態は、少なくとも２８０、２９０、又は３００ヴィッカーズの向上した強度及び硬度を有する金合金を提供してもよい。合金はイエローゴールドの色及びローズゴールドの色を提供する。合金はまた、研磨後に良好な表面仕上げを提供する。
【０００７】
各種実施形態では、本明細書に記載される合金は、４０ミクロン未満の平均長さを有する等軸粒を有する。更なる実施形態では、本明細書に記載される合金は、３０ミクロン未満の平均長さを有する等軸粒を有する。かかる合金は、より微細な粒度であることで、よりひび割れに強い。
【０００８】
合金は、金（Ａｕ）及び銀（Ａｇ）を含んでもよい。いくつかの実施形態では、合金は銅（Ｃｕ）をも含む。いくつかの実施形態では、金合金はまた、コバルト（Ｃｏ）をも含んでもよい。いくつかの実施形態では、金合金はまた、イリジウム（Ｉｒ）又はルテニウム（Ｒｕ）を含んでもよい。
【０００９】
当業者であれば、本明細書に記載される合金は全ての要素を合計すると１００重量％になると理解するであろう。
【００１０】
一態様では、金合金は１１〜１４．７重量％のＡｇ、９．３〜１４重量％のＣｕを含み、残部はＡｕである。
【００１１】
一実施形態では、金合金は７５〜７９重量％のＡｕ、Ａｇ、Ｃｕ、及び、Ｃｏ、Ｉｒ、Ｒｕのうちの少なくとも１つを含む。
【００１２】
特定の実施形態では、合金は少なくとも３００ヴィッカーズの硬度を有する（例えば、時効硬化後）。いくつかの実施形態では、金合金は、０．５〜２重量％のＣｏ、０．１〜０．５重量％のＩｒ、及び０．１〜０．５重量％のＲｕのうちの少なくとも１つを含む。いくつかの実施形態では、金合金は１重量％のＣｏ、０．２重量％のＩｒ、及び０．１重量％のＲｕのうちの少なくとも１つを含む。いくつかの実施形態では、金合金は、１２．７〜１４．７重量％のＡｇ、９．３〜１１．３重量％のＣｕ、及び０．５〜２重量％のＰｄを含む。あるいは、金合金は、１２．７〜１４．７重量％のＡｇ、９．３〜１１．３重量％のＣｕ、及び０．５〜２重量％のＰｄを含み、残部はＡｕ及び不可避不純物である。いくつかの実施形態では、金合金は３．８〜５．８重量％のＡｇ、及び１８．２〜２０．２重量％のＣｕを含む。あるいは、金合金は３．８〜５．８重量％のＡｇ、１８．２〜２０．２重量％のＣｕを含み、残部はＡｕ及び不可避不純物である。
【００１３】
別の実施形態では、イエローゴールド合金は、７５〜７９重量％のＡｕ、１２．７〜１４．７重量％のＡｇ、９．３〜１１．３重量％のＣｕ、及び０．５〜２重量％のＰｄを含む。あるいは、イエローゴールド合金は、１２．７〜１４．７重量％のＡｇ、９．３〜１１．３重量％のＣｕ、及び０．５〜２重量％のＰｄを含み、残部はＡｕ及び不可避不純物である。特定の実施形態では、イエローゴールド合金は更に、０．５〜２重量％のＣｏ、０．１〜０．５重量％のＩｒ、及び０．１〜０．５重量％のＲｕのうちの少なくとも１つを含む。更に特定の実施形態では、イエローゴールド合金は更に、１重量％のＣｏ、０．２重量％のＩｒ、及び０．１重量％のＲｕのうちの少なくとも１つを含む。各種実施形態では、イエローゴールド合金は少なくとも３００ヴィッカーズの硬度を有する。
【００１４】
各種態様では、合金の引張強さは８００ＭＰａを超える。各種更なる態様では、合金の引張強さは９００ＭＰａを超える。各種更なる態様では、合金の引張強さは９５０ＭＰａを超える。
【００１５】
各種態様では、金合金は１８〜２５重量％のＣｕを含み、残部はＡｕ及び不可避不純物である。
【００１６】
更に別の実施形態では、ローズゴールド合金は、７５〜７９重量％のＡｕ、３．８〜５．８重量％のＡｇ、１８．２〜２０．２重量％のＣｕ、並びに０．５〜２重量％のＣｏ、０．１〜０．５重量％のＩｒ、及び０．１〜０．５重量％のＲｕのうちの少なくとも１つを含む。あるいは、ローズゴールド合金は、３．８〜５．８重量％のＡｇ、１８．２〜２０．２重量％のＣｕ、並びに０．５〜２重量％のＣｏ、０．１〜０．５重量％のＩｒ、及び０．１〜０．５重量％のＲｕのうちの少なくとも１つを含み、残部はＡｕ及び不可避不純物である。特定の実施形態では、ローズゴールド合金は更に、１重量％のＣｏ、０．２重量％のＩｒ、及び０．１重量％のＲｕのうちの少なくとも１つを含む。各種実施形態では、ローズゴールド合金は少なくとも３００ヴィッカーズの硬度を有する。
【００１７】
別の実施形態では、ローズゴールド合金は、７５〜７９重量％のＡｕ、２０〜２５重量％のＣｕ、０．５〜３．０重量％のＡｇ、及び０．１〜０．３％のＰｄを含む。あるいは、ローズゴールド合金は、２０〜２５重量％のＣｕ、０．５〜３．０重量％のＡｇ、及び０．１〜０．３％のＰｄを含み、残部はＡｕ及び不可避不純物である。別の実施形態では、ローズゴールド合金は、７５〜７６重量％のＡｕ、２２〜２４重量％のＣｕ、１〜２重量％のＡｇ、及び０．１〜０．３％のＰｄを含む。あるいは、ローズゴールド合金は、７５〜７６重量％のＡｕ、２２〜２４重量％のＣｕ、１〜２重量％のＡｇ、及び０．１〜０．３％のＰｄを含み、残部はＡｕ及び不可避不純物である。別の実施形態では、ローズゴールドは、７５．３重量％のＡｕ、２３．０重量％のＣｕ、１．５重量％のＡｇ、及び０．２重量％のＰｄを含むことができる。あるいは、ローズゴールド合金は、２３．０重量％のＣｕ、１．５重量％のＡｇ、及び０．２重量％のＰｄを含み、残部はＡｕ及び不可避不純物である。
【００１８】
別の実施形態では、イエローゴールド合金は、７５〜７９重量％のＡｕ、１１〜１３重量％のＡｇ、及び１１〜１４重量％のＣｕを含む。あるいは、イエローゴールド合金は１１〜１３重量％のＡｇ、及び１１〜１４重量％のＣｕを含み、残部はＡｕ及び不可避不純物である。更なる実施形態では、合金は、７５〜７９重量％のＡｇ、１２〜１３重量％のＡｇ、及び１２〜１３重量％のＣｕを含む。あるいは、合金は１２〜１３重量％のＡｇ及び１２〜１３重量％のＣｕを含み、残部はＡｕ及び不可避不純物である。更なる実施形態では、合金は、７５重量％のＡｕ、１２．３重量％のＡｇ、及び１２．７重量％のＣｕを含む。あるいは、合金は１２．３重量％のＡｇ及び１２．７重量％のＣｕを含み、残部はＡｕ及び不可避不純物である。各種実施形態では、イエローゴールド合金は少なくとも２８０ヴィッカーズの硬度を有する。別の実施形態では、イエローゴールド合金は少なくとも２９０ヴィッカーズの硬度を有する。
【００１９】
別の実施形態では、ローズゴールド合金は、７５〜７９重量％のＡｕ、２０〜２５重量％のＣｕ、及び１〜３重量％のＰｄを含む。あるいは、ローズゴールド合金は２０〜２５重量％のＣｕ及び１〜３重量％のＰｄを含み、残部はＡｕ及び不可避不純物である。更なる実施形態では、合金は、７５〜７９重量％のＡｕ、２０〜２５重量％のＣｕ、及び１〜３重量％のＰｄを含む。別の実施形態では、合金は、７５重量％のＡｕ、２３重量％のＣｕ、及び２重量％のＰｄを含む。各種実施形態では、ローズゴールド合金は少なくとも３３０ヴィッカーズの硬度を有する。各種更なる実施形態では、ローズゴールド合金は少なくとも３４０ヴィッカーズの硬度を有する。
【００２０】
各種態様では、合金の引張強さは８００ＭＰａを超える。各種更なる態様では、合金の引張強さは９００ＭＰａを超える。各種更なる態様では、合金の引張強さは１０００ＭＰａを超える。各種更なる態様では、合金の引張強さは１１００ＭＰａを超える。
【００２１】
各種更なる態様では、本明細書に記載される任意のバリエーションにおける任意の合金に、２重量％まで、あるいは１重量％まで、あるいは０．５重量％まで、あるいは０．１重量％まで、元素Ｚｎ、Ｔａ、Ｃｏ、Ｂ、Ｔｉ、Ｐｔ、Ｒｕ、Ｉｒ、Ｚｒ、及び／又はＡｌのうちの１つ又はそれらの組み合わせを含むことができる。
【００２２】
各種更なる態様では、本明細書に記載される任意のバリエーションにおける任意の合金に、２重量％まで、あるいは１重量％まで、あるいは０．５重量％まで、あるいは０．１重量％まで、元素Ｚｎ、Ｔａ、Ｃｏ、Ｂ、Ｔｉ、Ｐｔ、Ｒｕ、Ｉｒ、及び／又はＺｒのうちの１つ又はそれらの組み合わせを含むことができる。
【００２３】
追加の実施形態及び特徴は以下に続く説明にある程度記載されており、ある程度は本明細書を精査することで当該技術分野に精通している者には明白である、又は本明細書に記載される実施形態を実施することで習得されるものであろう。特定の実施形態の本質及び利点の更なる理解は、この開示の一部を形成する明細書及び図面の残る部分を参照することによって実現されてもよい。
【発明を実施するための形態】
【００２４】
本開示は以下の詳細な説明を、以下に記載する図面と併せて参照することによって理解できるであろう。なお、説明の明瞭性の目的のために、各種図面の特定の要素を縮尺どおりに図示せずに、概略的又は概念的に示すことがある、又はその他に実施形態の特定の物理的構成に正確に対応しないことがある。
【００２５】
いくつかの態様では、本開示は向上した降伏強度及び向上した硬度を有する金合金を提供する。金合金は、４０ミクロン未満の長さの平均等軸結晶を有することができる。更なる実施形態では、金合金は３０ミクロン未満の長さの平均等軸結晶を有することができる。かかる合金は、その粒度であることで、よりひび割れに強い。
【００２６】
金合金は、少なくとも２８０ヴィッカーズの硬度を有するように、時効硬化されるように設計可能である。いくつかの場合では、金合金は、少なくとも２９０ヴィッカーズの硬度を有するように時効硬化可能である。いくつかの実施形態では、金合金はまた、３００ヴィッカーズの硬度を有するように設計可能である。いくつかの実施形態では、金合金はまた、３００〜４００ヴィッカーズの間の硬度を有するように設計可能である。かかる向上した硬度を有することで、金合金は、電子機器のエンクロージャとして使用するための非常に良好な耐引掻き性及び向上した耐久性を有することができる。金合金はまだ、イエローゴールド又はローズゴールド、若しくは任意の設計されたゴールドの色などの魅力的な色を有する。合金はまた、研磨後に良好な表面仕上げを有することができる。
【００２７】
合金は、金（Ａｕ）及び銀（Ａｇ）を含んでもよい。いくつかの実施形態では、合金は銅（Ｃｕ）をも含む。金合金はまた、コバルト（Ｃｏ）をも含んでもよく、そのことによって、合金を強化するためのＣｏ豊富な析出物又は第二相粒子を形成することができる。Ｃｏはまた、金合金を強化するために粒を微細化する助けとなり得る。いくつかの実施形態では、金合金はまた、合金を強化するために、イリジウム（Ｉｒ）又はルテニウム（Ｒｕ）を、粒度を微細化するために含んでもよい。
【００２８】
元素の各種分量の観点から合金の重量％を説明する各種実施形態では、合金の残部はＡｕ及び不可避不純物を含むことができる。更に、各合金における様々な元素の量が本明細書に記載される。これらの量は、以下に記載する合金の中に任意の順番で混合可能であると理解される。
【００２９】
合金は更に、イエローゴールド合金及びローズゴールド合金における白色化要素として、パラジウム（Ｐｄ）を含んでもよい。各種更なる実施形態では、合金に、例えば白色化要素として、マンガン（Ｍｎ）及び／又はニッケル（Ｎｉ）を含んでもよい。
【００３０】
各種実施形態では、本明細書に記載される任意の割合のＰｄは、Ｍｎ及び／又はＮｉで代用可能である。更なる実施形態では、合金は２％以下のＰｄを組み込むことができる。まだ更なる実施形態では、合金は２％以下のＭｎを含むことができる。まだ更なる実施形態では、合金は２％以下のＮｉを含むことができる。
【００３１】
当業者であれば、任意の金色、例えば、１Ｎ、２Ｎ、３Ｎ、４Ｎ、又は５Ｎに一致するように、合金組成を変化させてもよいと認識するであろう。各種態様では、Ａｕ−Ａｇ−Ｃｕ合金は、共通のイエローゴールド及びピンクゴールドの色に一致する異なる組成を有する。
【００３２】
いくつかの実施形態では、Ａｕ−Ａｇ−Ｃｕ合金は、Ｚｎ、Ａｌ、Ｍｎ、及びＮｉなどの他の元素を含まない。これらの元素の存在は、合金の不純物準位によって制限されてもよい。
【００３３】
各合金における元素の様々な量が、本明細書に記載される。これらの量は、以下に記載する合金の中に任意の順番で混合可能であるように理解される。
【００３４】
いくつかの実施形態では、合金は１４．７重量％未満のＡｇを有する。いくつかの実施形態では、合金は１４．６重量％未満のＡｇを有する。いくつかの実施形態では、合金は１４．５重量％未満のＡｇを有する。いくつかの実施形態では、合金は１４．４重量％未満のＡｇを有する。いくつかの実施形態では、合金は１４．３重量％未満のＡｇを有する。いくつかの実施形態では、合金は１４．２重量％未満のＡｇを有する。いくつかの実施形態では、合金は１４．１重量％未満のＡｇを有する。いくつかの実施形態では、合金は１４．０重量％未満のＡｇを有する。いくつかの実施形態では、合金は１３．９重量％未満のＡｇを有する。いくつかの実施形態では、合金は１３．８重量％未満のＡｇを有する。いくつかの実施形態では、合金は１３．７重量％未満のＡｇを有する。いくつかの実施形態では、合金は１３．６重量％未満のＡｇを有する。いくつかの実施形態では、合金は１３．５重量％未満のＡｇを有する。いくつかの実施形態では、合金は１３．４重量％未満のＡｇを有する。いくつかの実施形態では、合金は１３．３重量％未満のＡｇを有する。いくつかの実施形態では、合金は１３．２重量％未満のＡｇを有する。いくつかの実施形態では、合金は１３．１重量％未満のＡｇを有する。いくつかの実施形態では、合金は１３．０重量％未満のＡｇを有する。いくつかの実施形態では、合金は１２．９重量％未満のＡｇを有する。いくつかの実施形態では、合金は１２．８重量％未満のＡｇを有する。
【００３５】
いくつかの実施形態では、合金は１４．６重量％を超えるＡｇを有する。いくつかの実施形態では、合金は１４．５重量％を超えるＡｇを有する。いくつかの実施形態では、合金は１４．４重量％を超えるＡｇを有する。いくつかの実施形態では、合金は１４．３重量％を超えるＡｇを有する。いくつかの実施形態では、合金は１４．２重量％を超えるＡｇを有する。いくつかの実施形態では、合金は１４．１重量％を超えるＡｇを有する。いくつかの実施形態では、合金は１４．０重量％を超えるＡｇを有する。いくつかの実施形態では、合金は１３．９重量％を超えるＡｇを有する。いくつかの実施形態では、合金は１３．８重量％を超えるＡｇを有する。いくつかの実施形態では、合金は１３．７重量％を超えるＡｇを有する。いくつかの実施形態では、合金は１３．６重量％を超えるＡｇを有する。いくつかの実施形態では、合金は１３．５重量％を超えるＡｇを有する。いくつかの実施形態では、合金は１３．４重量％を超えるＡｇを有する。いくつかの実施形態では、合金は１３．３重量％を超えるＡｇを有する。いくつかの実施形態では、合金は１３．２重量％を超えるＡｇを有する。いくつかの実施形態では、合金は１３．１重量％を超えるＡｇを有する。いくつかの実施形態では、合金は１３．０重量％を超えるＡｇを有する。いくつかの実施形態では、合金は１２．９重量％を超えるＡｇを有する。いくつかの実施形態では、合金は１２．８重量％を超えるＡｇを有する。いくつかの実施形態では、合金は１２．７重量％を超えるＡｇを有する。
【００３６】
いくつかの実施形態では、合金は１１．３重量％未満のＣｕを有する。いくつかの実施形態では、合金は１１．２重量％未満のＣｕを有する。いくつかの実施形態では、合金は１１．１重量％未満のＣｕを有する。いくつかの実施形態では、合金は１１．０重量％未満のＣｕを有する。いくつかの実施形態では、合金は１０．９重量％未満のＣｕを有する。いくつかの実施形態では、合金は１０．８重量％未満のＣｕを有する。いくつかの実施形態では、合金は１０．７重量％未満のＣｕを有する。いくつかの実施形態では、合金は１０．６重量％未満のＣｕを有する。いくつかの実施形態では、合金は１０．５重量％未満のＣｕを有する。いくつかの実施形態では、合金は１０．４重量％未満のＣｕを有する。いくつかの実施形態では、合金は１０．３重量％未満のＣｕを有する。いくつかの実施形態では、合金は１０．２重量％未満のＣｕを有する。いくつかの実施形態では、合金は１０．１重量％未満のＣｕを有する。いくつかの実施形態では、合金は１０．０重量％未満のＣｕを有する。いくつかの実施形態では、合金は９．９重量％未満のＣｕを有する。いくつかの実施形態では、合金は９．８重量％未満のＣｕを有する。いくつかの実施形態では、合金は９．７重量％未満のＣｕを有する。いくつかの実施形態では、合金は９．６重量％未満のＣｕを有する。いくつかの実施形態では、合金は９．５重量％未満のＣｕを有する。いくつかの実施形態では、合金は９．４重量％未満のＣｕを有する。
【００３７】
いくつかの実施形態では、合金は１１．２重量％を超えるＣｕを有する。いくつかの実施形態では、合金は１１．１重量％を超えるＣｕを有する。いくつかの実施形態では、合金は１１．０重量％を超えるＣｕを有する。いくつかの実施形態では、合金は１０．９重量％を超えるＣｕを有する。いくつかの実施形態では、合金は１０．８重量％を超えるＣｕを有する。いくつかの実施形態では、合金は１０．７重量％を超えるＣｕを有する。いくつかの実施形態では、合金は１０．６重量％を超えるＣｕを有する。いくつかの実施形態では、合金は１０．５重量％を超えるＣｕを有する。いくつかの実施形態では、合金は１０．４重量％を超えるＣｕを有する。いくつかの実施形態では、合金は１０．３重量％を超えるＣｕを有する。いくつかの実施形態では、合金は１０．２重量％を超えるＣｕを有する。いくつかの実施形態では、合金は１０．１重量％を超えるＣｕを有する。いくつかの実施形態では、合金は１０．０重量％を超えるＣｕを有する。いくつかの実施形態では、合金は９．９重量％を超えるＣｕを有する。いくつかの実施形態では、合金は９．８重量％を超えるＣｕを有する。いくつかの実施形態では、合金は９．７重量％を超えるＣｕを有する。いくつかの実施形態では、合金は９．６重量％を超えるＣｕを有する。いくつかの実施形態では、合金は９．５重量％を超えるＣｕを有する。いくつかの実施形態では、合金は９．４重量％を超えるＣｕを有する。いくつかの実施形態では、合金は９．３重量％を超えるＣｕを有する。
【００３８】
いくつかの実施形態では、合金は２．０重量％未満のＣｏを有する。いくつかの実施形態では、合金は１．８重量％未満のＣｏを有する。いくつかの実施形態では、合金は１．６重量％未満のＣｏを有する。いくつかの実施形態では、合金は１．４重量％未満のＣｏを有する。いくつかの実施形態では、合金は１．２重量％未満のＣｏを有する。いくつかの実施形態では、合金は１．０重量％未満のＣｏを有する。いくつかの実施形態では、合金は０．９重量％未満のＣｏを有する。いくつかの実施形態では、合金は０．８重量％未満のＣｏを有する。いくつかの実施形態では、合金は０．７重量％未満のＣｏを有する。いくつかの実施形態では、合金は０．６重量％未満のＣｏを有する。
【００３９】
いくつかの実施形態では、合金は１．８重量％を超えるＣｏを有する。いくつかの実施形態では、合金は１．６重量％を超えるＣｏを有する。いくつかの実施形態では、合金は１．４重量％を超えるＣｏを有する。いくつかの実施形態では、合金は１．２重量％を超えるＣｏを有する。いくつかの実施形態では、合金は１．０重量％を超えるＣｏを有する。いくつかの実施形態では、合金は０．９重量％を超えるＣｏを有する。いくつかの実施形態では、合金は０．８重量％を超えるＣｏを有する。いくつかの実施形態では、合金は０．７重量％を超えるＣｏを有する。いくつかの実施形態では、合金は０．６重量％を超えるＣｏを有する。いくつかの実施形態では、合金は０．５重量％を超えるＣｏを有する。
【００４０】
いくつかの実施形態では、合金は０．５重量％未満のＩｒを有する。いくつかの実施形態では、合金は０．４重量％未満のＩｒを有する。いくつかの実施形態では、合金は０．３重量％未満のＩｒを有する。いくつかの実施形態では、合金は０．２重量％未満のＩｒを有する。
【００４１】
いくつかの実施形態では、合金は０．４重量％を超えるＩｒを有する。いくつかの実施形態では、合金は０．３重量％を超えるＩｒを有する。いくつかの実施形態では、合金は０．２重量％を超えるＲｕを有する。いくつかの実施形態では、合金は０．１重量％を超えるＲｕを有する。
【００４２】
いくつかの実施形態では、合金は０．５重量％未満のＲｕを有する。いくつかの実施形態では、合金は０．４重量％未満のＲｕを有する。いくつかの実施形態では、合金は０．３重量％未満のＲｕを有する。いくつかの実施形態では、合金は０．２重量％未満のＲｕを有する。
【００４３】
いくつかの実施形態では、合金は０．４重量％を超えるＲｕを有する。いくつかの実施形態では、合金は０．３重量％を超えるＲｕを有する。いくつかの実施形態では、合金は０．２重量％を超えるＲｕを有する。いくつかの実施形態では、合金は０．１重量％を超えるＲｕを有する。
【００４４】
いくつかの実施形態では、合金は５．８重量％未満のＡｇを有する。いくつかの実施形態では、合金は５．７重量％未満のＡｇを有する。いくつかの実施形態では、合金は５．６重量％未満のＡｇを有する。いくつかの実施形態では、合金は５．５重量％未満のＡｇを有する。いくつかの実施形態では、合金は５．４重量％未満のＡｇを有する。いくつかの実施形態では、合金は５．３重量％未満のＡｇを有する。いくつかの実施形態では、合金は５．２重量％未満のＡｇを有する。いくつかの実施形態では、合金は５．１重量％未満のＡｇを有する。いくつかの実施形態では、合金は５．０重量％未満のＡｇを有する。いくつかの実施形態では、合金は４．９重量％未満のＡｇを有する。いくつかの実施形態では、合金は４．８重量％未満のＡｇを有する。いくつかの実施形態では、合金は４．７重量％未満のＡｇを有する。いくつかの実施形態では、合金は４．６重量％未満のＡｇを有する。いくつかの実施形態では、合金は４．５重量％未満のＡｇを有する。いくつかの実施形態では、合金は４．４重量％未満のＡｇを有する。いくつかの実施形態では、合金は４．３重量％未満のＡｇを有する。いくつかの実施形態では、合金は４．２重量％未満のＡｇを有する。いくつかの実施形態では、合金は４．１重量％未満のＡｇを有する。いくつかの実施形態では、合金は４．０重量％未満のＡｇを有する。いくつかの実施形態では、合金は３．９重量％未満のＡｇを有する。
【００４５】
いくつかの実施形態では、合金は５．７重量％を超えるＡｇを有する。いくつかの実施形態では、合金は５．６重量％を超えるＡｇを有する。いくつかの実施形態では、合金は５．５重量％を超えるＡｇを有する。いくつかの実施形態では、合金は５．４重量％を超えるＡｇを有する。いくつかの実施形態では、合金は５．３重量％を超えるＡｇを有する。いくつかの実施形態では、合金は５．２重量％を超えるＡｇを有する。いくつかの実施形態では、合金は５．１重量％を超えるＡｇを有する。いくつかの実施形態では、合金は５．０重量％を超えるＡｇを有する。いくつかの実施形態では、合金は４．９重量％を超えるＡｇを有する。いくつかの実施形態では、合金は４．８重量％を超えるＡｇを有する。いくつかの実施形態では、合金は４．７重量％を超えるＡｇを有する。いくつかの実施形態では、合金は４．６重量％を超えるＡｇを有する。いくつかの実施形態では、合金は４．５重量％を超えるＡｇを有する。いくつかの実施形態では、合金は４．４重量％を超えるＡｇを有する。いくつかの実施形態では、合金は４．３重量％を超えるＡｇを有する。いくつかの実施形態では、合金は４．２重量％を超えるＡｇを有する。いくつかの実施形態では、合金は４．１重量％を超えるＡｇを有する。いくつかの実施形態では、合金は４．０重量％を超えるＡｇを有する。いくつかの実施形態では、合金は３．９重量％を超えるＡｇを有する。いくつかの実施形態では、合金は３．８重量％を超えるＡｇを有する。
【００４６】
いくつかの実施形態では、合金は２０．２重量％未満のＣｕを有する。いくつかの実施形態では、合金は２０．１重量％未満のＣｕを有する。いくつかの実施形態では、合金は２０．０重量％未満のＣｕを有する。いくつかの実施形態では、合金は１９．９重量％未満のＣｕを有する。いくつかの実施形態では、合金は１９．８重量％未満のＣｕを有する。いくつかの実施形態では、合金は１９．７重量％未満のＣｕを有する。いくつかの実施形態では、合金は１９．６重量％未満のＣｕを有する。いくつかの実施形態では、合金は１９．５重量％未満のＣｕを有する。いくつかの実施形態では、合金は１９．４重量％未満のＣｕを有する。いくつかの実施形態では、合金は１９．３重量％未満のＣｕを有する。いくつかの実施形態では、合金は１９．２重量％未満のＣｕを有する。いくつかの実施形態では、合金は１９．１重量％未満のＣｕを有する。いくつかの実施形態では、合金は１９．０重量％未満のＣｕを有する。いくつかの実施形態では、合金は１８．９重量％未満のＣｕを有する。いくつかの実施形態では、合金は１８．８重量％未満のＣｕを有する。いくつかの実施形態では、合金は１８．７重量％未満のＣｕを有する。いくつかの実施形態では、合金は１８．６重量％未満のＣｕを有する。いくつかの実施形態では、合金は１８．５重量％未満のＣｕを有する。いくつかの実施形態では、合金は１８．４重量％未満のＣｕを有する。いくつかの実施形態では、合金は１８．３重量％未満のＣｕを有する。
【００４７】
いくつかの実施形態では、合金は２０．１重量％を超えるＣｕを有する。いくつかの実施形態では、合金は２０．０重量％を超えるＣｕを有する。いくつかの実施形態では、合金は１９．９重量％を超えるＣｕを有する。いくつかの実施形態では、合金は１９．８重量％を超えるＣｕを有する。いくつかの実施形態では、合金は１９．７重量％を超えるＣｕを有する。いくつかの実施形態では、合金は１９．６重量％を超えるＣｕを有する。いくつかの実施形態では、合金は１９．５重量％を超えるＣｕを有する。いくつかの実施形態では、合金は１９．４重量％を超えるＣｕを有する。いくつかの実施形態では、合金は１９．３重量％を超えるＣｕを有する。いくつかの実施形態では、合金は１９．２重量％を超えるＣｕを有する。いくつかの実施形態では、合金は１９．１重量％を超えるＣｕを有する。いくつかの実施形態では、合金は１９．０重量％を超えるＣｕを有する。いくつかの実施形態では、合金は１８．９重量％を超えるＣｕを有する。いくつかの実施形態では、合金は１８．８重量％を超えるＣｕを有する。いくつかの実施形態では、合金は１８．７重量％を超えるＣｕを有する。いくつかの実施形態では、合金は１８．６重量％を超えるＣｕを有する。いくつかの実施形態では、合金は１８．５重量％を超えるＣｕを有する。いくつかの実施形態では、合金は１８．４重量％を超えるＣｕを有する。いくつかの実施形態では、合金は１８．３重量％を超えるＣｕを有する。いくつかの実施形態では、合金は１８．２重量％を超えるＣｕを有する。
【００４８】
いくつかの実施形態では、合金は２．０重量％未満のＰｄを有する。いくつかの実施形態では、合金は１．９重量％未満のＰｄを有する。いくつかの実施形態では、合金は１．８重量％未満のＰｄを有する。いくつかの実施形態では、合金は１．７重量％未満のＰｄを有する。いくつかの実施形態では、合金は１．６重量％未満のＰｄを有する。いくつかの実施形態では、合金は１．５重量％未満のＰｄを有する。いくつかの実施形態では、合金は１．４重量％未満のＰｄを有する。いくつかの実施形態では、合金は１．３重量％未満のＰｄを有する。いくつかの実施形態では、合金は１．２重量％未満のＰｄを有する。いくつかの実施形態では、合金は１．１重量％未満のＰｄを有する。いくつかの実施形態では、合金は１．０重量％未満のＰｄを有する。いくつかの実施形態では、合金は０．９重量％未満のＰｄを有する。いくつかの実施形態では、合金は０．８重量％未満のＰｄを有する。いくつかの実施形態では、合金は０．７重量％未満のＰｄを有する。いくつかの実施形態では、合金は０．６重量％未満のＰｄを有する。
【００４９】
いくつかの実施形態では、合金は１．９重量％を超えるＰｄを有する。いくつかの実施形態では、合金は１．８重量％を超えるＰｄを有する。いくつかの実施形態では、合金は１．７重量％を超えるＰｄを有する。いくつかの実施形態では、合金は１．６重量％を超えるＰｄを有する。いくつかの実施形態では、合金は１．５重量％を超えるＰｄを有する。いくつかの実施形態では、合金は１．４重量％を超えるＰｄを有する。いくつかの実施形態では、合金は１．３重量％を超えるＰｄを有する。いくつかの実施形態では、合金は１．２重量％を超えるＰｄを有する。いくつかの実施形態では、合金は１．１重量％を超えるＰｄを有する。いくつかの実施形態では、合金は１．０重量％を超えるＰｄを有する。いくつかの実施形態では、合金は０．９重量％を超えるＰｄを有する。いくつかの実施形態では、合金は０．８重量％を超えるＰｄを有する。いくつかの実施形態では、合金は０．７重量％を超えるＰｄを有する。いくつかの実施形態では、合金は０．６重量％を超えるＰｄを有する。いくつかの実施形態では、合金は０．５重量％を超えるＰｄを有する。
【００５０】
いくつかの実施形態では、合金は１３．０重量％未満のＡｇを有する。いくつかの実施形態では、合金は１２．９重量％未満のＡｇを有する。いくつかの実施形態では、合金は１２．８重量％未満のＡｇを有する。いくつかの実施形態では、合金は１２．７重量％未満のＡｇを有する。いくつかの実施形態では、合金は１２．６重量％未満のＡｇを有する。いくつかの実施形態では、合金は１２．５重量％未満のＡｇを有する。いくつかの実施形態では、合金は１２．４重量％未満のＡｇを有する。いくつかの実施形態では、合金は１２．３重量％未満のＡｇを有する。いくつかの実施形態では、合金は１２．２重量％未満のＡｇを有する。いくつかの実施形態では、合金は１２．１重量％未満のＡｇを有する。いくつかの実施形態では、合金は１２．０重量％未満のＡｇを有する。いくつかの実施形態では、合金は１１．９重量％未満のＡｇを有する。いくつかの実施形態では、合金は１１．８重量％未満のＡｇを有する。いくつかの実施形態では、合金は１１．９重量％未満のＡｇを有する。いくつかの実施形態では、合金は１１．７重量％未満のＡｇを有する。いくつかの実施形態では、合金は１１．６重量％未満のＡｇを有する。
【００５１】
いくつかの実施形態では、合金は１１．６重量％を超えるＡｇを有する。いくつかの実施形態では、合金は１１．７重量％を超えるＡｇを有する。いくつかの実施形態では、合金は１１．６重量％を超えるＡｇを有する。いくつかの実施形態では、合金は１１．８重量％を超えるＡｇを有する。いくつかの実施形態では、合金は１１．９重量％を超えるＡｇを有する。いくつかの実施形態では、合金は１２．０重量％を超えるＡｇを有する。いくつかの実施形態では、合金は１２．１重量％を超えるＡｇを有する。いくつかの実施形態では、合金は１２．２重量％を超えるＡｇを有する。いくつかの実施形態では、合金は１２．３重量％を超えるＡｇを有する。いくつかの実施形態では、合金は１２．４重量％を超えるＡｇを有する。いくつかの実施形態では、合金は１２．５重量％を超えるＡｇを有する。いくつかの実施形態では、合金は１２．６重量％を超えるＡｇを有する。いくつかの実施形態では、合金は１２．０重量％を超えるＡｇを有する。いくつかの実施形態では、合金は１２．７重量％を超えるＡｇを有する。いくつかの実施形態では、合金は１２．８重量％を超えるＡｇを有する。いくつかの実施形態では、合金は１２．９重量％を超えるＡｇを有する。
【００５２】
いくつかの実施形態では、合金は１３．０重量％未満のＣｕを有する。いくつかの実施形態では、合金は１２．９重量％未満のＣｕを有する。いくつかの実施形態では、合金は１２．８重量％未満のＣｕを有する。いくつかの実施形態では、合金は１２．７重量％未満のＣｕを有する。いくつかの実施形態では、合金は１２．６重量％未満のＣｕを有する。いくつかの実施形態では、合金は１２．５重量％未満のＣｕを有する。いくつかの実施形態では、合金は１２．４重量％未満のＣｕを有する。いくつかの実施形態では、合金は１２．３重量％未満のＣｕを有する。いくつかの実施形態では、合金は１２．２重量％未満のＣｕを有する。いくつかの実施形態では、合金は１２．１重量％未満のＣｕを有する。いくつかの実施形態では、合金は１２．０重量％未満のＣｕを有する。いくつかの実施形態では、合金は１１．９重量％未満のＣｕを有する。いくつかの実施形態では、合金は１１．８重量％未満のＣｕを有する。いくつかの実施形態では、合金は１１．９重量％未満のＣｕを有する。いくつかの実施形態では、合金は１１．７重量％未満のＣｕを有する。いくつかの実施形態では、合金は１１．６重量％未満のＣｕを有する。
【００５３】
いくつかの実施形態では、合金は１１．６重量％を超えるＣｕを有する。いくつかの実施形態では、合金は１１．７重量％を超えるＣｕを有する。いくつかの実施形態では、合金は１１．６重量％を超えるＣｕを有する。いくつかの実施形態では、合金は１１．８重量％を超えるＣｕを有する。いくつかの実施形態では、合金は１１．９重量％を超えるＣｕを有する。いくつかの実施形態では、合金は１２．０重量％を超えるＣｕを有する。いくつかの実施形態では、合金は１２．１重量％を超えるＣｕを有する。いくつかの実施形態では、合金は１２．２重量％を超えるＣｕを有する。いくつかの実施形態では、合金は１２．３重量％を超えるＣｕを有する。いくつかの実施形態では、合金は１２．４重量％を超えるＣｕを有する。いくつかの実施形態では、合金は１２．５重量％を超えるＣｕを有する。いくつかの実施形態では、合金は１２．６重量％を超えるＣｕを有する。いくつかの実施形態では、合金は１２．０重量％を超えるＣｕを有する。いくつかの実施形態では、合金は１２．７重量％を超えるＣｕを有する。いくつかの実施形態では、合金は１２．８重量％を超えるＣｕを有する。いくつかの実施形態では、合金は１２．９重量％を超えるＣｕを有する。
【００５４】
いくつかの実施形態では、合金は２４．０重量％未満のＣｕを有する。いくつかの実施形態では、合金は２３．９重量％未満のＣｕを有する。いくつかの実施形態では、合金は２３．８重量％未満のＣｕを有する。いくつかの実施形態では、合金は２３．７重量％未満のＣｕを有する。いくつかの実施形態では、合金は２３．９重量％未満のＣｕを有する。いくつかの実施形態では、合金は２３．６重量％未満のＣｕを有する。いくつかの実施形態では、合金は２３．５重量％未満のＣｕを有する。いくつかの実施形態では、合金は２３．４重量％未満のＣｕを有する。いくつかの実施形態では、合金は２３．３重量％未満のＣｕを有する。いくつかの実施形態では、合金は２３．２重量％未満のＣｕを有する。いくつかの実施形態では、合金は２３．１重量％未満のＣｕを有する。いくつかの実施形態では、合金は２３．０重量％未満のＣｕを有する。いくつかの実施形態では、合金は２２．９重量％未満のＣｕを有する。いくつかの実施形態では、合金は２２．８重量％未満のＣｕを有する。いくつかの実施形態では、合金は２２．７重量％未満のＣｕを有する。いくつかの実施形態では、合金は２２．６重量％未満のＣｕを有する。いくつかの実施形態では、合金は２２．５重量％未満のＣｕを有する。いくつかの実施形態では、合金は２２．４重量％未満のＣｕを有する。いくつかの実施形態では、合金は２２．３重量％未満のＣｕを有する。いくつかの実施形態では、合金は２２．２重量％未満のＣｕを有する。いくつかの実施形態では、合金は２２．１重量％未満のＣｕを有する。
【００５５】
いくつかの実施形態では、合金は２２．０重量％を超えるＣｕを有する。いくつかの実施形態では、合金は２２．１重量％を超えるＣｕを有する。いくつかの実施形態では、合金は２２．２重量％を超えるＣｕを有する。いくつかの実施形態では、合金は２２．３重量％を超えるＣｕを有する。いくつかの実施形態では、合金は２２．４重量％を超えるＣｕを有する。いくつかの実施形態では、合金は２２．５重量％を超えるＣｕを有する。いくつかの実施形態では、合金は２２．６重量％を超えるＣｕを有する。いくつかの実施形態では、合金は２２．７重量％を超えるＣｕを有する。いくつかの実施形態では、合金は２２．８重量％を超えるＣｕを有する。いくつかの実施形態では、合金は２２．９重量％を超えるＣｕを有する。いくつかの実施形態では、合金は２３．０重量％を超えるＣｕを有する。いくつかの実施形態では、合金は２３．１重量％を超えるＣｕを有する。いくつかの実施形態では、合金は２３．２重量％を超えるＣｕを有する。いくつかの実施形態では、合金は２３．３重量％を超えるＣｕを有する。いくつかの実施形態では、合金は２３．４重量％を超えるＣｕを有する。いくつかの実施形態では、合金は２３．５重量％を超えるＣｕを有する。いくつかの実施形態では、合金は２３．６重量％を超えるＣｕを有する。いくつかの実施形態では、合金は２３．７重量％を超えるＣｕを有する。いくつかの実施形態では、合金は２３．８重量％を超えるＣｕを有する。いくつかの実施形態では、合金は２３．９重量％を超えるＣｕを有する。
【００５６】
いくつかの実施形態では、合金は３．０重量％未満のＰｄを有する。いくつかの実施形態では、合金は２．９重量％未満のＰｄを有する。いくつかの実施形態では、合金は２．８重量％未満のＰｄを有する。いくつかの実施形態では、合金は２．７重量％未満のＰｄを有する。いくつかの実施形態では、合金は２．６重量％未満のＰｄを有する。いくつかの実施形態では、合金は２．５重量％未満のＰｄを有する。いくつかの実施形態では、合金は２．４重量％未満のＰｄを有する。いくつかの実施形態では、合金は２．３重量％未満のＰｄを有する。いくつかの実施形態では、合金は２．２重量％未満のＰｄを有する。いくつかの実施形態では、合金は２．１重量％未満のＰｄを有する。
【００５７】
いくつかの実施形態では、合金は１．０重量％を超えるＰｄを有する。いくつかの実施形態では、合金は１．１重量％を超えるＰｄを有する。いくつかの実施形態では、合金は１．２重量％を超えるＰｄを有する。いくつかの実施形態では、合金は１．３重量％を超えるＰｄを有する。いくつかの実施形態では、合金は１．４重量％を超えるＰｄを有する。いくつかの実施形態では、合金は１．５重量％を超えるＰｄを有する。いくつかの実施形態では、合金は１．６重量％を超えるＰｄを有する。いくつかの実施形態では、合金は１．７重量％を超えるＰｄを有する。いくつかの実施形態では、合金は１．８重量％を超えるＰｄを有する。いくつかの実施形態では、合金は１．９重量％を超えるＰｄを有する。
【００５８】
当業者であれば、上記の任意の元素及び割合が任意の他の元素及び割合と任意の組み合わせにて組み合わされてもよいと理解するであろう。
【００５９】
当業者であれば、合金の金含有量が、１８カラットの金についても、変動し得るように認識するであろう。いくつかの実施形態では、合金は７９重量％未満のＡｕを含んでもよい。いくつかの実施形態では、合金は７８重量％未満のＡｕを含んでもよい。いくつかの実施形態では、合金は７７重量％未満のＡｕを含んでもよい。いくつかの実施形態では、合金は７６重量％未満のＡｕを含んでもよい。
【００６０】
いくつかの実施形態では、合金は７５重量％を超えるＡｕを含んでもよい。いくつかの実施形態では、合金は７６重量％を超えるＡｕを含んでもよい。いくつかの実施形態では、合金は７７重量％を超えるＡｕを含んでもよい。いくつかの実施形態では、合金は７８重量％を超えるＡｕを含んでもよい。
【００６１】
各種更なる態様では、本明細書に記載される合金に、２重量％まで、あるいは１重量％まで、あるいは０．５重量％まで、あるいは０．１重量％まで、元素Ｚｎ、Ｔａ、Ｃｏ、Ｂ、Ｔｉ、Ｐｔ、Ｒｕ、Ｉｒ、Ｚｒ、及び／又はＡｌを、１つ又はそれらの組み合わせで含むことができる。
【００６２】
当業者であれば、合金の金含有量が、例えば２４カラットの金など、変動し得るように認識するであろう。向上された強度及び硬度を有するように合金を微細化するために、同様の手法を適用してもよい。
【００６３】
いくつかの実施形態では、合金は２８０ヴィッカーズを超える硬度を有する。いくつかの実施形態では、合金は２９０ヴィッカーズを超える硬度を有する。いくつかの実施形態では、合金は３００ヴィッカーズを超える硬度を有する。いくつかの実施形態では、合金は３１０ヴィッカーズを超える硬度を有する。いくつかの実施形態では、合金は３２０ヴィッカーズを超える硬度を有する。いくつかの実施形態では、合金は３３０ヴィッカーズを超える硬度を有する。いくつかの実施形態では、合金は３４０ヴィッカーズを超える硬度を有する。いくつかの実施形態では、合金は３５０ヴィッカーズを超える硬度を有する。いくつかの実施形態では、合金は３６０ヴィッカーズを超える硬度を有する。いくつかの実施形態では、合金は３７０ヴィッカーズを超える硬度を有する。いくつかの実施形態では、合金は３８０ヴィッカーズを超える硬度を有する。いくつかの実施形態では、合金は３９０ヴィッカーズを超える硬度を有する。
【００６４】
いくつかの実施形態では、合金は４００ヴィッカーズ未満の硬度を有する。いくつかの実施形態では、合金は３９０ヴィッカーズ未満の硬度を有する。いくつかの実施形態では、合金は３８０ヴィッカーズ未満の硬度を有する。いくつかの実施形態では、合金は３７０ヴィッカーズ未満の硬度を有する。いくつかの実施形態では、合金は３６０ヴィッカーズ未満の硬度を有する。いくつかの実施形態では、合金は３５０ヴィッカーズ未満の硬度を有する。いくつかの実施形態では、合金は３４０ヴィッカーズ未満の硬度を有する。いくつかの実施形態では、合金は３３０ヴィッカーズ未満の硬度を有する。いくつかの実施形態では、合金は３２０ヴィッカーズ未満の硬度を有する。いくつかの実施形態では、合金は３１０ヴィッカーズ未満の硬度を有する。いくつかの実施形態では、合金は３００ヴィッカーズ未満の硬度を有する。いくつかの実施形態では、合金は２９０ヴィッカーズ未満の硬度を有する。
【００６５】
本開示は、合金を調製するための方法を提供する。調製は、（１）溶解及び鋳造、（２）均質化、（３）圧延、（４）再結晶化熱処理、（５）冷間処理、及び（６）時効を含むことができる。本開示はまた、合金を評価する方法をも提供し、微細構造を分析すること（例えば、走査型電子顕微鏡／エネルギー分散型Ｘ線分析装置（ＳＥＭ／ＥＤＳ）による粒径、アスペクト比、析出物組成、及びエッチング後の顕微鏡写真）、硬度及び引張特性などの機械特性を測定すること、並びに色評価などの美観評価などが含まれる。これらの測定は、調製ステップ（１）〜（５）のそれぞれ又は幾つかで行われてもよい。
【００６６】
金合金は最初に溶解及び鋳造され得る。鋳放しの金合金は、デンドライト（結晶形）を形成してもよい。合金は典型的に１０００℃を超える温度で鋳造される。各種実施形態では、金合金の微細構造はデンドライト及び組成勾配を有することができる。
【００６７】
鋳放しの金合金を高温で均質化によって熱処理することで、鋳放しデンドライトを排除し、鋳放し合金のものより大きな粒を有し得る単相を生成することができる。均質化はまた、元素がより均一に分配されるようにし、合金の硬度特性を向上させる。均質化温度は、合金が溶解する又は大きく粒の成長が促進されることのないように融解温度より低い温度である一方で、デンドライトを排除できるだけの高さの温度であり得る。
【００６８】
各種実施形態では、均質化温度は９５０℃未満である。いくつかの実施形態では、均質化温度は９００℃未満である。いくつかの実施形態では、均質化温度は８５０℃未満である。いくつかの実施形態では、均質化温度は８００℃未満である。いくつかの実施形態では、均質化温度は７５０℃未満である。いくつかの実施形態では、均質化温度は７００℃未満である。いくつかの実施形態では、均質化温度は５５０℃を超える。いくつかの実施形態では、均質化温度は６００℃を超える。いくつかの実施形態では、均質化温度は６５０℃を超える。いくつかの実施形態では、均質化温度は６２５℃〜６７５℃の範囲内である。各種実施形態では、粒径は１００ミクロンを超え、いくつかの場合では５００ミクロンを超える。均質化後のローズゴールドは５００ミクロンを超える粒を示し、イエローゴールドでは均質化後のいくつかの粒子が５００ミクロンを超えて示される。
【００６９】
均質化の後に、金合金は圧延処理を経てシートを形成してもよい。各種実施形態では、圧延は合金の再結晶化を可能とする内的エネルギーを生成し得る。各種実施形態では、シートは約１０ｍｍの厚さであり得る。金合金は冷間処理硬化を受けて、その後、溶体化処理されてもよい。各種態様では、圧延動作は合金の硬度を向上させることができる。
【００７０】
合金は再結晶化及び熱処理をすることでより微細な等軸粒径を得ることができる。この粒径は向上した延性、強度、及び／又は向上した美観を有することができる。小さな粒、例えば４０ミクロン、あるいは３０ミクロン未満の平均長さを有する等軸粒が、再結晶化によって形成可能である。
【００７１】
各種実施形態では、再結晶化ステップは、特定の合金について均質構造を形成することができる最も低い温度の近くで行われる。各種実施形態では、再結晶化の温度は、その温度が均質構造を生成する最低の温度であるように選択される。いくつかの実施形態では、再結晶化温度は４５０℃を超える。いくつかの実施形態では、再結晶化温度は４７５℃を超える。いくつかの実施形態では、再結晶化温度は５００℃を超える。いくつかの実施形態では、再結晶化温度は５２５℃を超える。いくつかの実施形態では、再結晶化温度は６５０℃未満である。いくつかの実施形態では、再結晶化温度は６２５℃未満である。いくつかの実施形態では、再結晶化温度は６００℃未満である。いくつかの実施形態では、再結晶化温度は５７５℃未満である。
【００７２】
特定の実施形態では、Ｃｏ、Ｉｒ、又はＲｕなどの粒微細化粒子の存在によって、微細な再結晶化粒径を保つことが可能である。溶体化処理は、合金について、設計された微細構造（例えば、粒径）を生成するためにその温度を改良可能であるように、いくつかの温度で行うことができる。
【００７３】
更に、溶体化処理後、金合金を冷間処理して断面積を約９０％減少させて、約１ｍｍ厚さのシートを生成してもよい。金合金を次に時効させて、合金を強化するための析出物を形成することができる。析出物は粒内及び／又は粒界に沿って存在し得る。
【００７４】
各種実施形態では、合金は等軸粒を有する。更に、各種実施形態では、粒は４０ミクロン、あるいは３０ミクロン未満である。より小さな粒を有する合金は、ひび割れに対するより向上した耐性を示す。
【００７５】
いくつかの実施形態では、評価方法は、引張試験、硬度測定、及び色並びに表面仕上げ評価を含む美観評価を含む。
【００７６】
引張試験は、（３）圧延及び溶体化処理、（４）冷間処理、及び（６）時効後にピーク硬度を有する合金、の調製の後に行うことができる。合金の降伏強度は、引張試験についての試験装置、試験片、及び試験手順を網羅するＡＳＴＭ  Ｅ８によって判定されてもよい。
【００７７】
硬化試験は、（１）鋳放し、（２）均質化後、（３）圧延及び溶体化処理、（４）冷間処理、及び（５）時効後、の調製後に行うことができる。ヴィッカーズ硬度は、ヴィッカーズ微小硬度計を用いて測定可能である。
【００７８】
標準的な方法を用いて、色、光沢、及びヘイズを含む美観を評価することができる。対象物の色は、入射光が白光であると仮定して、吸収されることなく反射又は透過される光の波長によって判定されてもよい。対象物の視覚的外観は、光の反射又は透過によって変化し得る。追加の外観属性は、一般的には、光沢のある、光る、くすんだ、透明な、及びヘイズ、などと参照される、反射光又は透過光の指向性輝度分布に基づいてもよい。量的な評価は、ＡＳＴＭ  Ｄ５２３（光沢）、ＡＳＴＭ  Ｄ２４５７（プラスチックの光沢）、ＡＳＴＭ  Ｅ４３０（高光沢表面の光沢、ヘイズ）、及びＡＳＴＭ  Ｄ５７６７（ＤＯＩ）などを含む、色及び外観測定のＡＳＴＭ標準、ＡＳＴＭ  Ｅ−４３０高光沢表面の光沢の測定のための標準試験方法によって行われてもよい。光沢、ヘイズ、及びＤＯＩの測定は、Ｒｈｏｐｏｉｎｔ  ＩＱなどの試験機器によって行われてもよい。
【００７９】
輝度（Ｌ*）、ａ*（赤と緑の間）、及びｂ*（青と黄色の間）による色評価を、時効後のピーク硬度を有する合金について行うことができる。例えば、高いｂ*値は黄金色ではなく、魅力的でない黄色がかった色を示唆する。ほぼゼロのパラメータａ*及びｂ*は無彩色を示唆する。低いＬ*値は低い輝度を示唆する一方、高いＬ*値は高い輝度を示唆する。色測定のために、Ｘ−Ｒｉｔｅ  ＣｏｌｏｒＥｙｅ  ＸＴＨ及びＸ−Ｒｉｔｅ  Ｃｏｌｏｒｅｙｅ７０００などの試験機器を用いてもよい。これらの測定は、光源、観測者、及びＬ*ａ*ｂ*カラースケールについてのＣＩＥ／ＩＳＯ標準に従って行われる。例えば、標準には以下が含まれる：（ａ）ＩＳＯ１１６６４−１  ２００７（Ｅ）／ＣＩＥ  Ｓ  ０１４−１／Ｅ  ２００６統合ＩＳＯ／ＣＩＥ標準：測色−第１部ＣＩＥ標準測色観測者、（ｂ）ＩＳＯ  １１６６４−２  ２００７（Ｅ）／ＣＩＥ  Ｓ  ０１４−２／Ｅ  ２００６：統合ＩＳＯ／ＣＩＥ標準：測色−第２部ＣＩＥ測色用標準イルミナント、（ｃ）ＩＳＯ  １１６６４−３  ２０１２（Ｅ）／ＣＩＥ  Ｓ  ０１４−３／Ｅ  ２０１１：統合ＩＳＯ／ＣＩＥ標準：測色−第３部ＣＩＥ三刺激値、及び（ｄ）ＩＳＯ  １１６６４−４  ２００８（Ｅ）／ＣＩＥ  Ｓ  ０１４−４／Ｅ  ２００７：統合ＩＳＯ／ＣＩＥ標準：測色−第４部ＣＩＥ  １９７６  Ｌ*ａ*ｂ*色空間。
【００８０】
各種態様では、ローズゴールドは８０を超える輝度Ｌ*を有する。更なる変形では、ローズゴールドは８５を超える輝度Ｌ*を有する。更なる変形では、ローズゴールドは８５〜９０の輝度Ｌ*を有することができる。
【００８１】
各種態様では、ローズゴールドは３を超えるａ*値を有する。各種態様では、ローズゴールドは４を超えるａ*値を有する。各種態様では、ローズゴールドは４を超えるａ*値を有する。各種態様では、ローズゴールドは５を超えるａ*値を有する。各種態様では、ローズゴールドは１６未満のａ*値を有する。各種態様では、ローズゴールドは１３未満のａ*値を有する。各種態様では、ローズゴールドは１０未満のａ*値を有する。各種態様では、ローズゴールドは５〜１０のａ*値を有する。
【００８２】
各種態様では、ローズゴールドは１０を超えるｂ*値を有する。各種態様では、ローズゴールドは１３を超えるｂ*値を有する。各種態様では、ローズゴールドは１６を超えるｂ*値を有する。各種態様では、ローズゴールドは２７未満のｂ*値を有する。各種態様では、ローズゴールドは２４未満のｂ*値を有する。各種態様では、ローズゴールドは２１未満のｂ*値を有する。各種態様では、ローズゴールドは１６〜２１のｂ*値を有する。
【００８３】
各種態様では、イエローゴールドは８５を超える輝度Ｌ*を有する。更なる変形では、イエローゴールドは８９を超える輝度Ｌ*を有する。更なる変形では、イエローゴールドは８９〜９４の輝度Ｌ*を有する。
【００８４】
各種態様では、イエローゴールドは１を超えるａ*値を有する。各種態様では、イエローゴールドは１２未満のａ*値を有する。各種態様では、イエローゴールドは９未満のａ*値を有する。各種態様では、イエローゴールドは６未満のａ*値を有する。各種態様では、イエローゴールドは１〜６のａ*値を有する。
【００８５】
各種態様では、イエローゴールドは２０を超えるｂ*値を有する。各種態様では、イエローゴールドは２３を超えるａ*値を有する。各種態様では、イエローゴールドは２５を超えるｂ*値を有する。各種態様では、イエローゴールドは３５未満のｂ*値を有する。各種態様では、イエローゴールドは３３未満のｂ*値を有する。各種態様では、イエローゴールドは３０未満のｂ*値を有する。特定の実施形態では、イエローゴールドは２５〜３０のｂ*値を有する。
【００８６】
（実施例）
以下の実施例は、本明細書に記載される合金を説明する。当業者であれば、多くの、材料及び方法の両方における変形例が、本開示の範囲を逸脱することなく実施され得ると認識するであろう。
【００８７】
合金１〜４はＡｕ−Ａｇ−Ｃｕ−Ｐｄを含み、１Ｎにほぼ等しいイエローゴールドの色を目標とする。合金２〜４は、Ｃｏ、Ｉｒ、又はＲｕのうちの少なくとも１つの強化合金元素を、ベース合金１に添加して含む。合金５〜６はＡｕ−Ａｇ−Ｃｕを含むことができ、５Ｎにほぼ等しいローズゴールドの色を目標とする。合金は、Ｃｏ、Ｉｒ、又はＲｕのうちの少なくとも１つの強化合金元素を、ベース合金５に添加して含むことができる。
【００８８】
実施例１
表１にて参照される合金１は、合金１〜４の色が、仮特許出願第６１／８７６，１６３号に記載されるものよりも淡いイエローゴールドの色である１Ｎにほぼ等しいように、１４Ｋのイエローゴールドと類似する色を有するように設計されている。合金１は、７５〜７９重量％のＡｕ、１２．７〜１４．７重量％のＡｇ、９．３〜１１．３重量％のＣｕ、及び０．５〜２重量％のパラジウム（Ｐｄ）を有してもよく、これが金合金の基色を決定する。Ｐｄは、合金１の色を淡くするための白化合金元素である。合金１のＡｇ対Ｃｕの比率は、１４Ｋの金の１Ｎのものと近くなるように選択され、５８．５重量％のＡｕ、２５．０重量％のＡｇ、及び１６．５重量％のＣｕを含む。
【００８９】
特定の実施形態では、例示的な金合金１は７５重量％のＡｕ、１３．７重量％のＡｇ、１０．３重量％のＣｕ、及び１．０重量％のＰｄを含む。この合金１は、以下に記載する合金２〜４などの向上した強度を有する合金の基線又は基準として用いられる。
【００９０】
実施例２
表１にて参照される合金２は、合金１に、０．５〜２％の範囲内の少量のＣｏを加えることで強化することができる。より多くのＣｏが合金を強化させる助けとなり得るが、合金２のＣｏの上側の範囲は、ベース合金１からの色ずれを最小限にすることで限定される。合金２では、Ｐｄと同様に軽い白化効果を有するＣｏを添加することによって、合金１と比べてＡｇ、Ｃｕ、及びＰｄを比例的に若干低い量に調節する。
【００９１】
Ｃｏによって、合金を強化するために、合金内にＣｏ豊富な析出物又はＣｏ豊富なＦＣＣ粒子を形成することができる。Ｃｏはまた、粒を微細化する助けとなってもよい。いくつかの実施形態では、合金２は、７５〜７９重量％のＡｕ、１２．１〜１４．１重量％のＡｇ、８．９５〜１０．９５重量％のＣｕ、０．５〜２重量％のパラジウム（Ｐｄ）、及び０．５〜２．０重量％のＣｏを有してもよい。特定の実施形態では、例示的な金合金２は、７５重量％のＡｕ、１３．１重量％のＡｇ、９．９５重量％のＣｕ、０．９５重量％のＰｄ、及び１．０重量％のＣｏを含む。
【００９２】
実施例３
表１にて参照される合金３は、０．１〜０．５％の範囲内の少量のＲｕを添加することで強化することができる。Ｒｕは合金内に第二相粒子又は内包物を形成して粒径を微細化してもよく、それによって合金が強化される。金合金は、研磨後の合金美観に影響を与え得るために、Ｒｕを多く含み過ぎることはできない。具体的には、研磨後に、表面上でのＲｕ内包物の抜け出しが、表面仕上げに影響を与える可能性がある。あるいは、合金を、Ｒｕの代わりに、Ｉｒを０．１〜０．５％の範囲内で少量加えることで、強化することができる。ＩｒはＲｕと化学的に類似する。
【００９３】
いくつかの実施形態では、合金３は、７５〜７９重量％のＡｕ、１２．６〜１４．６重量％のＡｇ、９．２〜１１．２重量％のＣｕ、０．５〜２重量％のパラジウム（Ｐｄ）、及び０．１〜０．５重量％のＩｒ又はＲｕを有してもよい。別の特定の実施形態では、例示的な金合金３は、７５重量％のＡｕ、１３．６５重量％のＡｇ、１０．２５重量％のＣｕ、１．０重量％のＰｄ、及び０．１重量％のＲｕを含む。
【００９４】
実施例４
表１にて参照される合金４は、Ｃｏ豊富な析出物を形成すること、及びＩｒ又はＲｕを合金１に混ぜて合金にすることで粒を微細化することによって、強化されてもよい。いくつかの実施形態では、金合金は、析出物を形成して合金を強化するために、Ｃｏを含む。金合金は、粒状組織を微細化し、それによって合金を強化するために、Ｉｒをも含む。
【００９５】
いくつかの実施形態では、合金４は、７５〜７９重量％のＡｕ、１２．０〜１４．０重量％のＡｇ、８．８５〜１０．８５重量％のＣｕ、０．５〜２重量％のＰｄ、０．５〜２．０重量％のＣｏ、及び０．１〜０．５重量％のＩｒ又はＲｕを有してもよい。特定の実施形態では、例示的な金合金４は、７５重量％のＡｕ、１３．０重量％のＡｇ、９．８５重量％のＣｕ、０．９５重量％のＰｄ、１．０重量％のＣｏ、及び０．２重量％のＩｒを含む。
【００９６】
実施例５
いくつかの実施形態では、金合金は異なる金色、例えば、ローズゴールド色５Ｎを有することができる。いくつかの実施形態では、合金５は、７５〜７９重量％のＡｕ、４〜６重量％のＡｇ、及び１９〜２１重量％のＣｕを含む。特定の実施形態では、表２にて参照される例示的な金合金５は、７５重量％のＡｕ、５重量％のＡｇ、及び２０重量％のＣｕを含む。このローズゴールド合金５は、ローズゴールド合金６の基線又は基準として用いられる。
【００９７】
実施例６
表２にて参照される合金６は、合金５に少量のＣｏを添加することで強化される。各種実施形態では、Ｃｏは、合金を強化するための析出物を形成する。例示的な金合金６は、合金５と類似する色を有するが向上した強度を有するように設計可能である。合金６のＣｕ及びＡｇの重量％は、比例的に合金５のものよりも若干少ない量に調節されるが、合金６のＡｕの重量％は合金５のものと同一のままである。合金６の色は、Ａｇ及びＣｕの相対比によって主に決定される。いくつかの実施形態では、合金６は、７５〜７９重量％のＡｕ、３．８〜５．８重量％のＡｇ、１８．２〜２０．２重量％のＣｕ、及び０．５〜２．０重量％のＣｏを有してもよい。特定の実施形態では、合金６は、７５重量％のＡｕ、４．８重量％のＡｇ、１９．２重量％のＣｕ、及び１．０重量％のＣｏを含む。
【００９８】
実施例７
表１にて参照される合金９は、Ａｕ、Ｃｕ、及びＡｇを含む。いくつかの実施形態では、合金は、７５〜７９重量％のＡｕ、１１〜１３重量％のＡｇ、及び１１〜１４重量％のＣｕを含む。更なる実施形態では、合金は、７５〜７９重量％のＡｕ、１２〜１３重量％のＡｇ、及び１２〜１３重量％のＣｕを含む。更なる実施形態では、合金は、７５重量％のＡｕ、１２．３重量％のＡｇ、及び１２．７重量％のＣｕを含む。いくつかの実施形態では、イエローゴールド合金は少なくとも２８０ヴィッカーズの硬度を有する。別の実施形態では、イエローゴールド合金は少なくとも２９０ヴィッカーズの硬度を有する。
【００９９】
実施例８
各種実施形態では、合金はローズゴールド合金である。ローズゴールド合金は、７５〜７９重量％のＡｕ、２０〜２５重量％のＣｕ、及び１〜３重量％のＰｄを含む。更なる実施形態では、合金は、７５〜７９重量％のＡｕ、２０〜２５重量％のＣｕ、及び１〜３重量％のＰｄを含む。別の実施形態では、合金は、７５重量％のＡｕ、２３重量％のＣｕ、及び２重量％のＰｄを含む。いくつかの実施形態では、ローズゴールド合金は少なくとも３３０ヴィッカーズの硬度を有する。別の実施形態では、ローズゴールド合金は少なくとも３４０ヴィッカーズの硬度を有する。表１〜１２は、金合金１〜６、９、及び１０の、（１）溶解及び鋳造、（２）均質化、（３）圧延及び溶体化処理、（４）冷間処理、並びに（５）時効、の各調製処理後の特徴をリスト化する。
【表１】
2016536470.tif 000002
【表２】
2016536470.tif 000003
【表３】
2016536470.tif 000004
【表４】
2016536470.tif 000005
【表５】
2016536470.tif 000006
【表６】
2016536470.tif 000007
【表７】
2016536470.tif 000008
【表８】
2016536470.tif 000009
【表９】
2016536470.tif 000010
【表１０】
2016536470.tif 000011
【表１１】
2016536470.tif 000012
【表１２】
2016536470.tif 000013
【０１００】
表１〜１２に図示するように、微小硬度は上記の（１）〜（５）の調製後に測定される。微小硬度測定は、少なくとも５回など、数回行われてもよく、続いて平均硬度を得てもよい。
【０１０１】
微細構造はまた、上記のように各調製（１）〜（５）の後に特徴付けられ得る。例えば、粒径を測定することができ、最も高い硬度を有する合金について粒のアスペクト比が特徴付けられてもよい。
【０１０２】
合金２〜４及び６についての例示的な均質化温度は、合金１及び合金５のものよりも高い。均質化温度がより高いと単相を形成しやすくなるが、粒はまた、より高い温度でより大きく成長し得る。
【０１０３】
なお、当業者であれば、均質化についての他の温度及び時間を各種実施形態で用いてもよいように認識するであろう。いくつかの実施形態では、均質化温度は、合金２〜４及び６について、８５０℃などの高温であってもよい。いくつかの実施形態では、均質化温度は、合金９及び１０については、例えば６５０℃のように高温でなくてもよい。
【０１０４】
合金２〜４及び６の例示的な溶体化処理温度は、ベース合金１及びベース合金５のものより高くすることができる。各種実施形態では、これらの温度は８００℃を超えて９００℃未満である。各種実施形態では、合金２〜４及び６は、Ｃｏ及び／又はＩｒを添加して第二相粒子を形成することで、強化可能である。溶体化処理温度がより高いと単相を形成しやすくなるが、粒はまた、より高い温度でより大きく成長し得る。小さい又は微細な粒を有する合金は一般的に、より大きな粒を有する同種の合金よりも高い強度を有する。合金がピンニング粒を有する析出物を有すると、粒は析出物無しの合金と比較して速く成長しないため、析出物を有する合金についてはより高い溶体処理温度を使用することができる。
【０１０５】
いかなる理論及び作用のメカニズムに縛られることなく、再結晶化熱処理の温度を、特定の合金について均質構造が形成可能である最も低い温度に、又はそれの近くに制御することで、合金は、４０ミクロン未満又は３０ミクロン未満の平均長さを有する等軸粒を形成することで再結晶化することができる。得られる合金は、より大きな粒を有する合金よりも、より向上したひび割れ耐性を有する。
【０１０６】
当業者であれば、溶体化処理についての他の温度及び時間もまた、各種実施形態で用いてもよいように認識するであろう。いくつかの実施形態では、溶体化処理温度は、合金２〜４及び６については、８５０℃など、高温よりも高くてもよい。いくつかの実施形態では、溶体化処理温度は、合金２〜４及び６については、６５０℃など、高温よりも低くてもよい。いくつかの実施形態では、溶体化処理温度は、合金１及び５について、６５０℃など、高温よりも高くてもよい。いくつかの実施形態では、溶体化処理温度は、合金１及び５について、４５０℃など、高温よりも低くてもよい。
【０１０７】
いくつかの実施形態では、例示的な時効温度は合金１〜６及び９〜１０について同一で保たれる。例示的な時効時間は、１時間〜８時間で変化する。時効時間は、上述の例で説明されているとおりであり得る。当業者であれば、各種実施形態において他の時効温度及び時間が用いられてもよいように認識するであろう。
【０１０８】
いくつかの実施形態を記載しているが、当業者であれば、各種変形例、代替的な構成、及び均等物が、本開示の精神から逸脱することなく用いられ得ると理解するであろう。更に、本明細書に開示される実施形態を不必要に不明瞭とするのを避けるべく、幾つかの周知の処理及び要素を説明していない。したがって、上記の記載は本書面の範囲を限定するように捉えられるものではない。
【０１０９】
当業者であれば、本明細書に開示される実施形態が限定的にではなく例示的に教示していると認識するであろう。したがって、上の記載に含まれる又は添付図面に示される構成要素は例示として解釈されるべきであり、且つ限定する意味ではないと解釈されるべきである。以下の請求項は本明細書に記載する全ての一般的及び具体的な特徴、並びに、言葉の問題ではあるが、その間に該当するように捉えられ得る方法及びシステムの範囲の記述を網羅するように意図される。
【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
７５〜７９重量％のＡｕ、１１〜１４．７重量％のＡｇ、及び９．３〜１４重量％のＣｕを含む、金合金。
【請求項２】
１２．７〜１４．７重量％のＡｇ、９．３〜１１．３重量％のＣｕ、及び０．５〜２重量％のＰｄを含む、請求項１に記載の金合金。
【請求項３】
０．５〜２重量％のＣｏ、０．１〜０．５重量％のＩｒ、及び０．１〜０．５重量％のＲｕを更に含む、請求項２に記載の金合金。
【請求項４】
１１〜１３重量％のＡｇ、及び１１〜１４重量％のＣｕを含む、請求項１に記載の金合金。
【請求項５】
１２〜１３重量％のＡｇ及び１２〜１３重量％のＣｕを含む、請求項４に記載の金合金。
【請求項６】
元素Ｚｎ、Ｔａ、Ｃｏ、Ｂ、Ｔｉ、Ｐｔ、Ｒｕ、Ｉｒ、Ｚｒ、又はＡｌのうちの１つ若しくはそれらの組み合わせを、２重量％までで含む、請求項１から５のいずれか一項に記載の金合金。
【請求項７】
前記合金は、少なくとも２８０ヴィッカーズの硬度を有する、請求項１から６のいずれか一項に記載の金合金。
【請求項８】
前記合金は、４０ミクロン未満の平均長さを有する等軸粒を備える、請求項１から７のいずれか一項に記載の金合金。
【請求項９】
前記合金は、８９〜９４の輝度Ｌ、５〜１０のａ*値、及び１６〜２１のｂ*値を有する、請求項１から８のいずれか一項に記載の金合金。
【請求項１０】
７５〜７９重量％のＡｕ及び１８〜２５重量％のＣｕを含む、金合金。
【請求項１１】
３.８〜５．８重量％のＡｇ、１８．２〜２０．２重量％のＣｕを含む、請求項１０に記載の金合金。
【請求項１２】
０．５〜２重量％のＣｏ、０．１〜０．５重量％のＩｒ、及び０．１〜０．５重量％のＲｕのうちの少なくとも１つを更に含む、請求項１１に記載の金合金。
【請求項１３】
２０〜２５重量％のＣｕ、０．５〜３．０重量％のＡｇ、及び０．１〜０．３％のＰｄを含む、請求項１０に記載の金合金。
【請求項１４】
２２〜２４重量％のＣｕ、１〜２重量％のＡｇ、及び０．１〜０．３％のＰｄを含む、請求項１３に記載の金合金。
【請求項１５】
２０〜２５重量％のＣｕ及び１〜３重量％のＰｄを含む、請求項１０に記載の金合金。
【請求項１６】
１.５〜２．５重量％のＰｄを含む、請求項１５に記載の金合金。
【請求項１７】
元素Ｚｎ、Ｔａ、Ｃｏ、Ｂ、Ｔｉ、Ｐｔ、Ｒｕ、Ｉｒ、Ｚｒ、又はＡｌのうちの１つ若しくはそれらの組み合わせを、２重量％までで含む、請求項１０から１６のいずれか一項に記載の金合金。
【請求項１８】
前記合金は、少なくとも２８０ヴィッカーズの硬度を有する、請求項１０から１７のいずれか一項に記載の金合金。
【請求項１９】
前記合金は、４０ミクロン未満の平均長さを有する等軸粒を含む、請求項１０から１８のいずれか一項に記載の金合金。
【請求項２０】
前記合金は、８５〜９０の輝度Ｌ、５〜１０のａ*値、及び１６〜２１のｂ*値を有する、請求項１０から１９のいずれか一項に記載の金合金。
【国際調査報告】
2016536470.tif 000014
2016536470.tif 000015
2016536470.tif 000016
2016536470.tif 000017
2016536470.tif 000018
2016536470.tif 000019